СПОСОБ ИЗВЛЕЧЕНИЯ ЗОЛОТА С НАСЫЩЕННОГО УГЛЯ
METHOD FOR EXTRACTING GOLD FROM LOADED CARBON

Изобретение относится к гидрометаллургии благородных металлов, в частности извлечению золота десорбцией с активированных углей.
Известен способ извлечения благородных металлов с насыщенного активного угля, включающий предварительное кондиционирование насыщенного угля щелочным раствором 5% NaOH и 1% NaCN и последующую десорбцию горячей дистиллированной водой в автоклаве. Согласно изобретению, десорбцию проводят при температуре 165-175°С 7-10 объемами элюента на объем угля и времени протока одного объема элюента 5-10 мин. Время операции десорбции 1-1,5 часа [RU 2044085 С1. Способ извлечения благородных металлов с насыщенного активного угля].
К недостаткам данного способа относятся высокие капитальные и эксплуатационные затраты, связанные с высокой температурой и давлением процесса. Требуется аппаратура, работающая при высоком давлении, так как процесс ведут под давлением 8-10 атм.
Также известен способ извлечения благородных металлов с насыщенного угля раствором, содержащим 70-80 (об.%) Н20 и 20-30 (об.%) спирта (этанол, метанол, пропанол и изопропанол), содержащий NaOH 0,1% при температуре 80-90°С и атмосферном давлении. Время десорбции 5 часов [№4208378 Патент США 1980 г. DESORPTION OF GOLD FROM ACTIVATED CARBON].
К недостаткам способа относятся низкая производительность процесса в связи с большой продолжительностью цикла десорбции и высокая пожароопасность процесса.
Наиболее близким к изобретению является способ, описанный в статье R. J. DAVIDSON, Μ. Sc., Ph. D. ЭЛЮИРОВАНИЕ ЗОЛОТА ИЗ АКТИВИРОВАННОГО УГЛЯ С ИСПОЛЬЗОВАНИЕМ ДЕИОНИЗИРОВАННОЙ ВОДЫ 2 июля 1977 г. JOURNAL OF THE SOUTH AFRICAN INSTITUTE OF MINING AND METALLURGY, выбранный в качестве прототипа. Данный способ извлечения благородных металлов с насыщенного активного угля, включает предварительное кондиционирование насыщенного угля раствором, содержащим 1% NaOH и 10% NaCN и последующую десорбцию золота горячей дистиллированной водой при температуре 90°С и атмосферном давлении. Время операции десорбции 14 часов.
К недостаткам прототипа относится низкая производительность процесса вследствие большой продолжительности операции десорбции золота.
Задачей изобретения является снижение продолжительности операции десорбции золота с насыщенного активного угля.
Технический результат достигается тем, что в предлагаемом способе извлечения золота с насыщенного активного угля, перед операцией десорбции проводят предварительное кондиционирование насыщенного угля щелочно-цианистым раствором со спиртобензольной смесью (СБС), с концентрацией NaCN - 0,065%; NaOH - 0,02%; СБС - 0,02-0,04% (спиртобензольная смесь при соотношении 1/1), далее осуществляют извлечение золота с кондиционированного таким образом угля горячей дистиллированной водой (90°С).
Соответствие заявляемого изобретения требованию изобретательского уровня обуславливается тем, что совокупность его отличительных признаков позволяет интенсифицировать процесс десорбции золота с насыщенного угля за счет добавки в щелочно-цианистый раствор для предварительного кондиционирования спиртобензольной смеси, которая в свою очередь сорбируется на насыщенном угле, что приводит к сокращению времени последующей операции десорбции.
Вышесказанное подтверждается, но не ограничивается примерами реализации предлагаемого способа.
Пример 1 (по прототипу)
3
Активированный уголь, насыщенный благородными металлами (содержание золота на насыщенном угле 3 кг/т), обрабатывали в колонне объемом 50 см раствором, содержащим 1% NaOH и 10% NaCN из расчета 0,5 объема раствора на 1 объем угля. Затем проводили десорбцию золота с угля деионизированной водой при 90°С. Содержание золота на обеззолоченном угле составило 0,03-0,06 кг/т. Извлечение золота с угля - 98-99%.
Пример 2 (по предлагаемому способу)
3
Активированный уголь 50 см, насыщенный благородными металлами из щелочно-цианистых растворов, с содержанием золота 3,5 кг/т, кондиционировали щелочно-цианистым раствором с концентрацией NaCN - 0,065%, NaOH - 0,02% и СБС (спиртобензольной смесью с концентрацией 0,02-0,04 мас.%), при температуре 20°С из расчета 0,5 объема раствора на 1 объем угля, затем кондиционированный таким образом уголь обрабатывали три часа в колонне горячей дистиллированной водой при температуре 90°С. Извлечение золота с угля составило 90,5-93,7% соответственно. Остаточное содержание золота на угле - 0,33-0,22 кг/т.
В таблице 1 представлены параметры и показатели сравниваемых способов.
В таблице 2 приведены сравнительные показатели извлечения золота с насыщенного угля при разной концентрации СБС в растворе предварительного кондиционирования.
Экспериментально установлено, что предварительное кондиционирование насыщенного золотом угля щелочно-цианистым раствором с СБС (спиртобензольная смесь) ведет к упрощению последующей операции десорбции золота с насыщенного угля и к снижению времени операции.
Оптимальная концентрация СБС в растворе кондиционирования для проведения последующей десорбции составляет 0,02-0,04%, повышение концентрации СБС в растворе кондиционирования ведет к увеличению расхода СБС при сопоставимом извлечении ценного компонента.
Таким образом, использование предлагаемого способа десорбции золота с насыщенного углеродного сорбента обеспечивает снижение времени операции десорбции с 14 часов до 3 часов.
В свою очередь оптимальные количества и скорости потока десорбирующего раствора будут зависеть от количества золота, адсорбированного на исходном насыщенном угле, состава элюента и температуры процесса.